Brevet FR2934051A1 — publié le 20100122

DETECTEUR D'HUMIDITE CAPACITIF A DIELECTRIQUE HYDROPHILE NANOPOREUX DESCRIPTION DOMAINE TECHNIQUE L'invention se rapporte au domaine des dispositifs de détection et/ou de mesure d'humidité, en particulier aux capteurs d'humidité de type capacitif. Elle concerne un dispositif capteur d'humidité amélioré permettant de détecter de faibles taux d'humidité, ainsi qu'un procédé de réalisation d'un tel capteur. L'invention s'applique notamment à la détection d'humidité dans des composants encapsulés tels que des circuits intégrés, des MEMS ou des NEMS. ÉTAT DE LA TECHNIQUE ANTÉRIEURE Un nombre important de techniques et de composants existent pour effectuer une mesure de taux d'humidité. Les composants utilisés sont généralement adaptés à des mesures d'humidité relatives entre 0 % et 100 % HR. On appellera tout au long de la présente description, humidité relative HR, le rapport entre la quantité de vapeur d'eau contenue dans un milieu donné et la quantité qui pourrait y être contenue au maximum (point de saturation) à une température donnée, ce rapport étant exprimé par un chiffre HR variant de 0 à 100. 2 Les dispositifs de mesure d'humidité prévus pour effectuer des mesures de 0 à 100 % HR couramment utilisés sont : l'hygromètre à chlorure de lithium, le psychromètre, le spectroscope de masse, l'hygromètre à condensation, les dispositifs de mesures d'humidité par mesure de variation d'impédance. La mesure d'humidité relative par mesure de variation d'impédance est la plus couramment utilisée, car la plus simple à mettre en oeuvre. On retrouve en particulier deux catégories de capteurs à variation d'impédance. Il existe tout d'abord des capteurs à variation de résistance, pour lesquels on mesure la variation de conductivité d'une surface. On distingue également les capteurs de type capacitif pour lesquels une couche de matériau diélectrique sensible est prevue pour absorber l'humidité environnante. Dans un tel capteur, la couche de matériau diélectrique est localisée entre deux électrodes et forme un condensateur. Lorsque l'humidité varie, la quantité d'eau absorbée par ladite couche de matériau diélectrique varie également, ce qui entraine une modification de la constante diélectrique de cette couche, et une variation de la capacité du condensateur, que l'on mesure. Cette variation peut être importante du fait de la valeur élevée de la constante diélectrique de l'eau qui est de l'ordre de 80. Dans un capteur de type capacitif, les électrodes du condensateur peuvent être par exemple sous forme de peignes, réalisés en métal tel que par 3 exemple de l'AlCu, de l'AlSi, ou du CrNiAu. Les 2 électrodes du condensateur peuvent être réparties dans un même plan, par exemple tel que cela est décrit dans le document US 2004/0177685 ou dans le document US 2003/0179805. Dans le document US 6 356 087, un capteur capacitif doté d'électrodes réparties dans des plans différents et en regard l'une de l'autre est décrit. Dans un capteur d'humidité de type capacitif, une des électrodes peut être perméable à l'humidité afin de laisser migrer la vapeur d'eau dans la couche de matériau diélectrique du condensateur. Cette électrode perméable peut avoir une épaisseur faible, par exemple de l'ordre de 10 à 20 nm, et peut être par exemple à base d'or, ou de Cr contraint de manière à provoquer des fissures dans le matériau et à favoriser ainsi une diffusion plus rapide de la vapeur d'eau afin d'améliorer le temps de réponse du capteur. Un exemple de capteur d'humidité, à base de polymère, avec une électrode supérieure en Cr est donné dans le document FR 2 486 656 et dans le document : � Polymer Based Capacitive Hygrometers �, H. Grange and G. Delapierre, Chemical Sensor Technology, Vol. 3, N. Yamazoe, ed., Kodansha Ltd., pp. 147-162, (1991). De manière générale, les principaux critères recherchés pour un capteur d'humidité sont : - un temps de réponse très court, - une réponse linéaire en fonction de l'humidité relative (HR) entre 0 et 100 % HR, - un faible hystérésis, - un faible coefficient de température, 4 - une plage de fonctionnement en température importante, de préférence comprise entre -20°C à 80°C, - une stabilité dans le temps des mesures, y compris dans un milieu agressif. Certains capteurs d'humidité sont prévus pour mesurer de très faibles taux d'humidité : typiquement de 10 ppm (0.001 %) à 1000 ppm (0.1 %). A titre d'exemple, une valeur de taux d'humidité de 40 % HR à 23 °C dans l'air, correspond à une proportion d'eau de 1 % ou 10000 ppm dans l'air. Pour certaines applications, une mesure précise ou une détection précise de faibles quantités d'humidité peut s'avérer nécessaire. Parmi les techniques utilisées pour effectuer une telle détection, figure la spectrométrie de masse. Cette méthode n'est pas simple d'utilisation et n'est pas utilisable à l'échelle industrielle. Des capteurs à conductivité de surface peuvent être également utilisés pour des mesures de faible hygrométrie. Le principe de la mesure repose alors sur la détection d'un courant de fuite inter-électrodes d'un capteur polarisé et soumis à un cycle thermique de refroidissement. Le point de rosée correspond au démarrage de la conduction. La température correspondante peut être convertie en teneur d'humidité en ppmv. Cette méthode a pour inconvénient de nécessiter la mise en place d'un système de refroidissement au niveau du composant pour obtenir une diminution progressive de la température de surface. Le document : � Porous Silicon Oxide layer formation by the electrochemical treatment of a porous silicon layer" de Yamana et al. Electrochemical society, vol.137, 1990 présente un capteur d'humidité 5 prévu pour des mesures de faible hygrométrie et comportant une couche de SiO2 microporeux. Dans le document : � Sub ppm trace moisture detection with a simple thermally carbonized porous silicon sensor �, de Salonen et al. Elsevier, 2005, un capteur d'humidité destiné à réaliser des mesures de faible taux d'humidité, et doté d'une couche microporeuse à base de SiC est également divulgué. Dans l'un ou l'autre de ces capteurs, compte tenu de la taille des pores, la saturation en eau n'est pas atteinte pour des humidités intermédiaires entre 55 % et 97 %. En dessous de 55 % de HR, la sensibilité des capteurs n'est pas satisfaisante. Il se pose le problème de trouver un nouveau capteur d'humidité, de sensibilité améliorée, prévu pour la détection de faibles taux d'humidité, et qui ne comporte pas les inconvénients evoqués précédemment. EXPOSÉ DE L'INVENTION L'invention concerne la réalisation d'un dispositif de détection et/ou la mesure d'humidité à forte sensibilité, en particulier pour la détection et/ou la mesure de faibles taux d'humidité. 6 Par � faible taux d'humidité �, on entend une humidité relative inférieure à 55 % HR et plus particulièrement inférieure à 20 % HR. Pour cela l'invention propose un détecteur de type capacitif, comportant au moins un matériau diélectrique disposé entre au moins une première électrode et une deuxième électrode, avec des pores de rayon inférieur à 2 nm. Un tel diélectrique permet d'obtenir une 10 sensibilité améliorée. Le diélectrique nanoporeux peut être un diélectrique � low-k � tel que ceux habituellement utilisés dans le domaine des interconnexions. Le diélectrique nanoporeux peut être par 15 exemple du MSQ ou du SiOCH. De tels matériaux diélectriques nanoporeux ont une grande sensibilité à faible humidité entre 0 et 20 % d'humidité relative. Selon une possibilité, le matériau nanoporeux peut avoir subi un traitement pour le rendre 20 davantage hydrophile et peut comporter des sites hydrophiles. Les sites hydrophiles peuvent être par exemple de type SiO, SiOH ou Si* (Si radicalaire), en particulier lorsque le diélectrique nanoporeux est du 25 MSQ ou du SiOCH. En effectuant une étape de traitement, par exemple d'oxydation du matériau nanoporeux, le caractère hydrophile de ce dernier peut être augmenté. Le capteur peut comprendre en outre au 30 moins une électrode flottante perméable à l'humidité et reposant sur le matériau nanoporeux, l'électrode 7 flottante étant située en regard de ladite première électrode et de ladite deuxième électrode. Une application du capteur est la détection de fuites dans les composants encapsulés de type circuits intégrés, MEMS ou NEMS. Selon une possibilité de mise en oeuvre, le capteur peut comprendre plusieurs couches de matériaux nanoporeux différents entre les électrodes. L'invention concerne également un procédé de réalisation d'un capteur d'humidité de type capacitif, comprenant : - la formation sur un support d'au moins une première électrode et d'au moins une deuxième électrode, - la formation d'au moins un matériau diélectrique nanoporeux au moins entre ladite première électrode et ladite deuxième électrode, ledit matériau diélectrique nanoporeux comportant des pores de rayon inférieur à 2 nanomètres. Selon une possibilité de mise en oeuvre, le matériau diélectrique nanoporeux peut être du MSQ ou du SiOCH. Le procédé peut comprendre en outre : la création de sites hydrophiles sur ledit matériau nanoporeux. Cette étape peut être réalisée en effectuant une étape de traitement, par exemple d'oxydation du matériau nanoporeux. Le procédé peut comprendre en outre : la réalisation d'au moins une électrode flottante perméable à l'humidité sur le matériau nanoporeux, et 8 située en regard de ladite première électrode et de ladite deuxième électrode. BRÈVE DESCRIPTION DES DESSINS La présente invention sera mieux comprise à la lecture de la description d'exemples de réalisation donnés, à titre purement indicatif et nullement limitatif, en faisant référence aux dessins annexés sur lesquels : - les figures 1A et 1B, illustrent un premier exemple d'agencement de capteur d'humidité de type capacitif, avec au moins un condensateur doté d'électrodes sous forme de peignes et d'un matériau diélectrique nanoporeux situé entre les dents des peignes, - les figures 2A et 2B, illustrent un deuxième exemple d'agencement de capteur d'humidité de type capacitif, avec au moins un condensateur doté d'électrodes sous forme de peignes et d'un matériau diélectrique nanoporeux situé entre, et sur, les dents desdits peignes, - les figures 3A et 3B, illustrent un troisième exemple d'agencement de capteur d'humidité de type capacitif, avec au moins un condensateur doté d'électrodes sous forme de peignes et d'une électrode flottante, le capteur comportant un matériau diélectrique nanoporeux situé entre l'électrode flottante et les électrodes sous forme de peigne, - les figures 4A et 4B, illustrent un quatrième exemple d'agencement de capteur d'humidité de type capacitif, avec au moins un condensateur doté 9 d'électrodes sous forme de peignes, le capteur comportant un matériau diélectrique poreux situé entre une électrode flottante rectangulaire et les électrodes sous forme de peigne, - les figures 5A et 5B, illustrent un cinquième exemple d'agencement de capteur d'humidité de type capacitif, avec au moins un condensateur doté d'électrodes de forme rectangulaires et d'une électrode flottante, le capteur comportant un matériau diélectrique nanoporeux situé entre l'électrode flottante et les électrodes sous forme de peigne, - les figures 6A et 6B, donnent des courbes de répartition statistiques de pores dans un diélectrique SiOCH, - les figures 7A et 7B, donnent des courbes de répartition statistiques de pores dans un diélectrique MSQ, - les figures 8A à 8H, illustrent un deuxième exemple de procédé de réalisation d'un capteur d'humidité de type capacitif comportant un matériau diélectrique nanoporeux, - les figures 9A à 9F, illustrent un deuxième exemple de procédé de réalisation d'un capteur d'humidité de type capacitif comportant un matériau diélectrique nanoporeux. Des parties identiques, similaires ou équivalentes des différentes figures portent les mêmes références numériques de façon à faciliter le passage d'une figure à l'autre. 10 Les différentes parties représentées sur les figures ne le sont pas nécessairement selon une échelle uniforme, pour rendre les figures plus lisibles. EXPOSÉ DÉTAILLÉ DE MODES DE RÉALISATION PARTICULIERS Un exemple de capteur d'humidité de type capacitif mis en oeuvre suivant l'invention est donné sur les figures 1A-1B. Le capteur d'humidité est formé sur un support ou une plaque 100, qui peut être à base de matériau semi-conducteur, par exemple tel que du Si. Le support 100 est recouvert de couches isolantes 102, 104, respectivement sur sa face supérieure et sur sa face inférieure Ces couches isolantes 102, 104 peuvent être formées par exemple par oxydation thermique du support. Le capteur comprend des électrodes 105a, 105b d'au moins un condensateur, qui peuvent comporter chacune un motif en forme de peigne. Sur la figure 1B, les électrodes 105a, 105b sous forme de peignes ont des dents (respectivement référencées 106 et 107) interdigitées. La couche isolante 102 formée sur la surface supérieure du support peut permettre d'éviter la formation de courts circuits entre les électrodes. Un matériau diélectrique 108 nanoporeux est situé entre les électrodes 105a, 105b et réparti dans cet exemple, dans le même plan que ces dernières. Ainsi, l'épaisseur e de la couche 109 de matériau diélectrique 108 nanoporeux et celle des électrodes 11 105a, 105b sont sensiblement égales (l'épaisseur e étant une dimension mesurée selon une direction parallèle au vecteur j du repère orthogonal [O;i;j;k] défini sur les figures 1A et 1B). La couche 109 de matériau diélectrique 108 nanoporeux peut avoir une épaisseur e comprise par exemple entre 100 nanomètres et 500 nanomètres, par exemple de l'ordre de 150 nanomètres. Lorsque le taux d'humidité change dans l'atmosphère environnant le condensateur, la constante diélectrique de la couche 109 de matériau diélectrique 108 qui adsorbe l'humidité est modifiée en fonction de la quantité d'eau absorbée. Cette variation peut être importante même lorsque le taux d'humidité est faible, dans la mesure où la constante diélectrique de l'eau (E = 80) est très supérieure à celle du matériau diélectrique 108 choisi. Le matériau diélectrique nanoporeux 108 peut en effet avoir une constante diélectrique 20 inférieure à 5, par exemple de l'ordre de 3. Le matériau diélectrique 108 a une porosité ouverte importante par exemple de 30 % à 50 %, avec une taille des pores prévue légèrement supérieure à celle de la molécule d'eau, qui a un rayon de 0,132 nm. 25 Le matériau diélectrique 108 nanoporeux est un matériau prévu avec des pores de rayon maximal inférieur à 2 nanomètres. Les pores du matériau nanoporeux 108 ont par exemple un rayon moyen compris entre 0,2 nanomètres et 1,5 nanomètres, par exemple de 30 l'ordre de 0,6 nanomètres. Le matériau nanoporeux 108 peut être du SiOCH ou du méthylsilsesquioxane (MSQ). 12 Dans cet agencement, la couche 109 de matériau diélectrique nanoporeux 108 ne dépassant pas de la surface des électrodes 105a, 105b, la variation d'eau contenue dans ce diélectrique 108 peut être intégralement mesurée. L'humidité est en effet entièrement localisée entre les dents 106, 107 des peignes. La valeur de la capacité du condensateur dépend des paramètres indiqués dans la formule suivante : (1) C=�°srS d° Avec, S : la surface des électrodes, (S=h*ld*Ne) d° : entrefer ou distance entre les dents des électrodes, °: la permittivité diélectrique du vide, sr : la permittivité du matériau poreux, e : l'épaisseur des électrodes, h : la hauteur des dents, ld : la longueur des dents des peignes, Nd : Nombre total de dents des peignes, Ne : le nombre d'entrefers (Ne = Nd-1). Avec un tel condensateur, la capacité est d'autant plus élevée que la valeur de la distance entre les dents 106, 107 des peignes est faible. Les entrefers peuvent être de l'ordre de 1 à 2 }gym. Le nombre Nd et la longueur ld des dents des peignes peuvent être prévus par exemple pour obtenir une capacité du condensateur de l'ordre de un à plusieurs pF correspondant à une couche diélectrique du condensateur qui n'est pas chargée d'eau. 13 Sur les figures 2A et 2B, un autre exemple de capteur d'humidité capacitif est donné. Dans cet autre exemple, le matériau diélectrique nanoporeux 108 a une répartition différente de celle de l'exemple précédemment décrit et se trouve sous forme d'une couche 209 recouvrant les dents 106, 107 des électrodes 105a et 105b (figures 2A et 2B). La porosité ouverte importante du matériau 108 permet à l'eau de diffuser entre les dents 106, 107. Par � porosité ouverte �, on entend que les pores du matériau sont susceptibles de communiquer entre eux et avec l'extérieur du matériau. Selon un exemple de dimension de l'un ou l'autre des capteurs qui viennent d'être décrits, la longueur des doigts des peignes peut être par exemple de l'ordre de 1000 }gym, le nombre de doigts interdigités peut être par exemple de l'ordre de 300, la distance des entrefers peut être par exemple de l'ordre de 1.5 }gym. Sur les figures 3A et 3B, un autre exemple de mise en oeuvre du capteur d'humidité est donné. Dans cet exemple, le capteur comporte en outre une électrode supplémentaire, sous forme d'une électrode flottante 215. L'électrode flottante 215 est prévue au dessus d'une portion des électrodes 105a, 105b et en particulier au dessus des dents 106, 107 des peignes. Dans ce cas, le matériau diélectrique 108 nanoporeux peut être sous forme d'au moins un bloc 309 reposant sur les électrodes 105a, 105b et situés entre ces dernières et l'électrode flottante 215. L'électrode 14 flottante 215 a une composition et une épaisseur prévues pour la rendre perméable à l'humidité. L'électrode flottante 215 peut être par exemple à base de Cr ou d'Au et avoir une épaisseur faible, par exemple comprise entre 5 nanomètres et 20 nanomètres, par exemple de l'ordre de 10 nanomètres. L'électrode supérieure flottante 215 est prévue avec une épaisseur permettant d'atteindre une conductivité électrique tout en conservant une perméabilité suffisante. L'électrode flottante 215 peut avoir un motif ou suivre un dessin reprenant celui d'une partie des électrodes 105a, et 105b, en particulier de la partie des électrodes 105a, 105b sous forme de peigne. Le bloc 309 de matériau diélectrique 108 peut également suivre le dessin ou le motif de l'électrode flottante 215. Un tel capteur est prévu de sorte que l'humidité peut pénétrer dans le diélectrique poreux 108 à travers l'électrode 215 flottante et par les flancs du bloc 309 de diélectrique poreux 108. Sur les figures 4A et 4B, un autre exemple de capteur est représenté. Dans cet exemple, le capteur est doté d'une électrode supérieure flottante 315 perméable formée d'une zone métallique rectangulaire, qui repose sur un bloc 409 à base du matériau diélectrique poreux 108. Le bloc 409 de matériau diélectrique peut suivre le même motif que celui de l'électrode 315, et recouvre les électrodes 105a, 105b en forme de peigne. 15 Dans ce cas, l'humidité pénètre dans le diélectrique 108 à travers l'électrode 315 perméable. Une variation de capacité du condensateur due à une variation de taux d'humidité dans le diélectrique 108 a deux composantes une première composante due à la variation de constante diélectrique du matériau 108 dans un espace do situé entre les dents 106, 107 des électrodes 105a, 105b et une autre composante due à la variation de constante diélectrique du matériau diélectrique 108 suivant l'espace d1 entre les peignes des électrodes 105a, 105b et l'électrode 315 flottante. Un autre exemple de capteur est représenté sur les figures 5A et 5B. Dans cet exemple, deux électrodes 205a, 205b de forme rectangulaire sont formées sur la couche isolante 102 du support 100 et sont séparées par une zone d'un bloc 509 de matériau diélectrique 108 nanoporeux. Le bloc 509 de matériau diélectrique 108 nanoporeux recouvre également une partie des électrodes 205a, 205b. Sur le bloc 509 de matériau diélectrique 108 repose également une électrode flottante 415 perméable, qui peut être de forme rectangulaire. Dans cet exemple, la variation de capacité due à l'humidité a une seule composante due à la variation de E suivant l'espace d1 entre le dessus des électrodes 205a, 205b inférieures, et celui de l'électrode 415 flottante. Pour la mise en oeuvre de l'un ou l'autre des dispositifs précédemment décrits, le matériau diélectrique nanoporeux 108 peut avoir été formé par dépôt, par exemple par CVD (CVD pour � Chemical Vapour 16 Deposition � ou � dépôt chimique en phase vapeur �), dans le cas par exemple où ce matériau est du SiOCH, ou par un procédé d'étalement à la tournette suivi d'un recuit dans le cas, par exemple, où ce matériau est du MSQ. Une fois le matériau 108 déposé, un traitement hydrophile, pour créer des sites hydrophiles sur le matériau 108 nanoporeux peut être réalisé. Pour cela, un traitement par plasma oxydant, par exemple par plasma N2O, ou par plasma CO2 ou 02 pur ou dilué dans Ar, N2, He, peut être effectué. Selon une variante, un traitement à l'aide d'un plasma réducteur tel qu'un plasma H2 ou NH3, peut être utilisé afin de libérer SiOH ou Si* (Si radicalaire). Ce matériau a une très grande surface développée, c'est-à-dire une surface totale des pores qui permet d'avoir un très grand nombre de sites d'adsorption qui seront occupés par la première couche adsorbée ou couche de Langmuir (couche monomoléculaire recouvrant une surface) et qui est généralement complète pour une humidité relative Un matériau nanoporeux 108 à base de MSQ ou de SiOCH, permet d'obtenir une très grande sensibilité du capteur pour de très faibles quantités d'eau (de l'ordre de plusieurs ppm ou de plusieurs ppb). La sensibilité du capteur suivant l'invention comportant une couche à base du matériau nanoporeux 108 est plus élevée que celle des capteurs 17 suivant l'art antérieur à matériau mésoporeux ou microporeux, en particulier pour les mesures de faibles taux d'humidité, allant par exemple de 0 à 20 % HR, en particulier de 0 à 10 % HR. Le matériau nanoporeux 108 a un mécanisme d'adsorption spécifique. Ce mécanisme d'adsorption, peut être mono et poly-moléculaire. La quantité d'eau adsorbée dans les pores du matériau nanoporeux 108, peut être estimée à l'aide de l'équation BET (BET pour � Brunauer, Emmett, Teller �) suivante : N 1 1 Nm 1ûP/Po 1+(P/Po)(Qû1) N : quantité absolue de gaz adsorbée (en moles) Nm : quantité de gaz adsorbée par monocouche (en moles) Q = exp[(gRgc)] q : chaleur d'adsorption qc : chaleur de condensation R : constante des gaz parfait T : température P : pression PO : pression de vapeur saturante à la Température T. Cette équation décrit l'adsorption polymoléculaire et peut permettre de définir le nombre 25 de couches adsorbées à une pression donnée. Le matériau nanoporeux 108 ayant des pores de rayon moyen de l'ordre du nanomètre, ce matériau est saturé bien avant d'atteindre 50 à 55 % HR. Suivant un aspect de l'invention, un 30 capteur capacitif d'humidité tel que décrit 18 précédemment, et comprenant un matériau diélectrique nanoporeux 108 et hydrophile, peut être utilisé par exemple pour effectuer une détection de fuites dans des composants ou des dispositifs électroniques encapsulés ou scellés, par exemple dans un accéléromètre ou un capteur de pression, protégés par un capot. Comme cela a été indiqué précédemment, le matériau diélectrique poreux 108 peut être par exemple du SiOCH. Un exemple de procédé de réalisation d'une couche de matériau nanoporeux à base de SiOCH va être donné. On peut former ce matériau par PECVD (PECVD pour � plasma enhanced chemical vapour deposition �), de préférence en utilisant un procédé dit � porogène �. Pour cela on peut déposer un matériau comprenant deux phases : une première phase à base de Si, 0, C, H et qui est destinée à former le squelette du matériau diélectrique poreux, et une deuxième phase organique dite � porogène � à base de C, H et éventuellement 0, et qui a le rôle d'une phase sacrificielle. La phase sacrificielle est dégradée lors d'un traitement qui conduit à la formation d'une couche mince nanoporeuse. Les précurseurs utilisés lors du dépôt peuvent être par exemple du diéthoxyméthylsilane pour la phase destinée à former le squelette et du trivertal� fabriqué par la société P.C.A.S., pour la phase porogène. Selon un exemple, les conditions de dépôt peuvent être, pour un réacteur capacitif adapté à des 30 19 supports (� wafer � selon la terminologie anglo- saxonne) de 200 mm une pression par exemple de l'ordre de 7 torr, une puissance de l'ordre de 350 W, une température de dépôt par exemple de l'ordre de 200°C. Un traitement de recuit en four peut être ensuite effectué, par exemple à une température de l'ordre de 450 °C, pour une durée par exemple de l'ordre de 8h00. On peut obtenir une porosité ouverte mesurée sur une couche de SiOCH par exemple de 0,35 }gym d'épaisseur de l'ordre de 34 % avec un rayon moyen des pores de l'ordre de 0,8 nm (figure 6A par exemple). La couche de matériau nanoporeux à base de SiOCH peut subir ensuite un traitement pour le rendre hydrophile. Sur la figure 6A, des courbes Cl et C2 donnent la répartition du rayon des pores dans un matériau poreux à base de SiOCH, respectivement dans le cas de l'adsorption (courbe Cl) et de la désorption (courbe C2). Les courbes représentent la répartition statistique des pores de différents rayons en fonction du rayon. Le sommet de ces courbes de Gauss est centré sur le rayon moyen des pores. La courbe Cl représente cette répartition calculée à partir de mesures d'adsorption d'un liquide de mesure tel que le Toluène. La courbe C2 représente cette répartition calculée à partir de mesures de désorption d'un liquide de mesure tel que le Toluène. 20 Des courbes C10 et C20 correspondent à la taille des pores calculée à partir de la loi de Kelvin. Les courbes représentent une répartition statistique de la taille des pores, avec dV/d(lnR), la probabilité de présence des pores de rayon donné. Ce traitement, pour créer des sites hydrophiles sur le matériau nanoporeux 108, peut être une oxydation, par exemple réalisée par un traitement plasma à base d'un gaz oxydant éventuellement dilué dans un gaz inerte. Selon une autre possibilité, on peut également utiliser un plasma d'hydrogène. Un traitement plasma N2O peut être par exemple utilisé pour effectuer le traitement hydrophile 15 du matériau nanoporeux. Après traitement, une porosité ouverte de la couche nano-poreuse de l'ordre de 32 % peut être obtenue, avec un rayon moyen des pores de l'ordre de 0,6 nanomètres. 20 Sur la figure 6B, des courbes de mesure C3 et C4 donnent la répartition du rayon des pores dans un matériau poreux à base de SiOCH, une fois que ce matériau a subi un traitement hydrophile respectivement dans le cas de mesures de l'adsorption (courbe C3) et 25 de mesures de la désorption (courbe C4). Des courbes C30 et C40 correspondent à la taille des pores calculée à partir de la loi de Kelvin. Les courbes représentent une répartition statistique de la taille des pores, avec dV/d(lnR), la 30 probabilité de présence des pores de rayon donné. 21 Un exemple de procédé de réalisation d'une couche de matériau nanoporeux à base de MSQ va être donné. Ce matériau peut être déposé par exemple par un procédé d'étalement à la tournette d'une solution contenant un matériau sacrificiel, par exemple du polymethyselsisquioxane et un porogène organique à base de méthacrylate, le tout en solution dans un solvant par exemple tel que du PGMEA (PGMEA pour � propylene glycol monomethyl ether acetate �). Un recuit du matériau sur une plaque chauffante peut être ensuite effectué, par exemple à une première température, par exemple 100°C pendant une première durée, par exemple de 30 s, puis à une température plus élevée, par exemple 200°C pendant une durée par exemple de l'ordre de 4 min afin d'éliminer le solvant. Ensuite, on place l'échantillon dans un four par exemple pendant 1h à une température qui peut être par exemple de l'ordre de 450°C. Le traitement effectué conduit à une extraction totale de la phase porogène et à la création de pores dans le matériau de rayon inférieur à 2 nanomètres. On peut obtenir une porosité ouverte sur une couche de 0,35 pm d'épaisseur par exemple de l'ordre de 46,1 % avec un rayon moyen des pores de la couche adsorbée par exemple de l'ordre de 0,9 nm. Sur la figure 7A, des courbes C50 et C60 donnent la répartition du rayon des pores dans un matériau poreux à base de MSQ. 22 On peut faire ensuite subir un traitement hydrophile au matériau MSQ. Après ce traitement on peut obtenir une porosité ouverte par exemple de l'ordre de 35.8 %, avec un rayon moyen des pores de l'ordre de 0.7 nm. Sur la figure 7B, des courbes C70 et C80 donnent la répartition du rayon des pores dans un matériau nanoporeux à base de MSQ après traitement hydrophile respectivement pour une mesure d'adsorption et de désorption de Toluène. Les matériaux nanoporeux précités ont une grande surface développée c'est-à-dire une surface des pores élevée et un nombre de sites d'absorption élevé. Une couche de matériau diélectrique 108 à base de MSQ ayant un taux de pores par exemple de l'ordre de 35,8 % et un diamètre de pores moyens par exemple de l'ordre de 1,4 nm peut être obtenue. Une couche à base de matériau 108 nanoporeux telle que décrit précédemment, peut être saturée en eau dès l'adsorption de 2 à 3 couches moléculaires d'eau pour des valeurs d'humidité relative Le matériau nanoporeux peut être formé à l'aide d'un procédé tel que décrit précédemment. Un traitement hydrophile du matériau nanoporeux 108 peut être ensuite réalisé. On réalise ensuite un dépôt d'une fine couche de matériau métallique 110, par exemple à base d'or ou de Cr. La fine couche de matériau métallique 110, peut avoir une épaisseur comprise par exemple entre 5 et 20 nanomètres, par exemple de l'ordre de 100 nanomètres (figure 8F). L'épaisseur et le matériau de la couche métallique 110 peuvent être prévus pour rendre cette dernière perméable à l'humidité. Une couche à base d'or par exemple de l'ordre de 10 nanomètres n'est pas parfaitement continue. Une couche à base de Cr, et par exemple de l'ordre de 10 nanomètres, en particulier lorsqu'elle 25 est déposée par évaporation sous vide est contrainte et à tendance à provoquer des fissures dans le matériau sur lequel elle est déposée, De telles fissures peuvent permettre à la vapeur d'eau de pénétrer. Ensuite, on forme au moins une électrode supérieure dans la couche de matériau métallique 110 du condensateur. Pour cela, on effectue une gravure de la couche de matériau métallique 110 et de la couche de matériau nanoporeux. Selon une possibilité, des motifs en forme de peignes comportant des dents interdigités peuvent être réalisés dans ces couches 108, 110 (figure 8G). Selon une variante, les électrodes peuvent être sous forme de motifs rectangulaires (figure 8H). Une variante de l'exemple de procédé de réalisation de capteur d'humidité de type capacitif suivant l'invention, qui vient d'être décrit, va à présent être donnée en liaison avec les figures 9A à 9H. 20 Le matériau de départ de ce procédé peut être également un support 100 ou une plaque 100 (� wafer � selon la terminologie anglo-saxonne) de matériau semi-conducteur, sur laquelle, on forme de chaque côté des couches isolantes 102, 104. 25 Ensuite (figure 9A), on forme une couche 208 de matériau diélectrique nanoporeux sur les électrodes métalliques, par exemple d'épaisseur comprise entre 250 et 500 nanomètres. Le matériau diélectrique poreux peut être par exemple à base de 30 SiOCH ou de MSQ, et peut être par exemple réalisé à l'aide d'un procédé tel que décrit précédemment. 10 15 26 Le matériau nanoporeux est réalisé avec des pores de rayon compris entre 0,6 nanomètres et 2 nanomètres. Un traitement hydrophile du matériau peut être ensuite effectué, par exemple sous plasma N2O. L'oxydation peut se produire sur toute la surface des pores. On forme ensuite une couche isolante 209 sur la couche 208 de matériau poreux. La couche isolante 210 peut être par exemple à base de SiO2 de type TeOs et avoir une épaisseur par exemple de l'ordre de 100 nanomètres (figure 9B). On réalise ensuite une pluralité d'ouvertures 213 dans la couche isolante 209 et dans la couche de matériau poreux 208, de manière à dévoiler la couche isolante 102 (figure 9C). On effectue ensuite un remplissage des ouvertures à l'aide d'un matériau métallique 215, par exemple à base d'AlCu ou de Cu. Le matériau métallique peut avoir une épaisseur comprise par exemple entre 450 nanomètres et 800 nanomètres (figure 9D). Puis, on effectue un polissage, par exemple par CMP (CMP pour � chemical mechanical polishing �) afin de retirer une épaisseur de matériau métallique 215 dépassant des ouvertures. Une épaisseur par exemple de l'ordre de 200 nanomètres peut être par exemple retirée, afin de former des électrodes métalliques 205a, 205b d'un condensateur (figure 9E). La couche isolante 209 peut être ensuite retirée (figure 9F). 27 Un capteur suivant l'invention peut être utilisé pour la détection de fuites dans les composants encapsulés, en particulier les composants électroniques ou microélectroniques ou les microsystèmes, par exemple dans les capteurs du type accéléromètre, gyromètre ou capteurs de pression protégés par un capot généralement en silicium scellé par un cordon de résine, verre fusible ou alliage eutectique ou par un capot intégré réalisé en polysilicium. Pour ce type de composants généralement encapsulés sous vide ou sous N2, le condensateur doté d'une couche de matériau diélectrique nanoporeux peut permettre de détecter des fuites dès les liens ppm. Un capteur d'humidité suivant l'invention peut être utilisé pour effectuer la mesure d'une quantité de vapeur d'eau contenue dans un gaz ou dans l'atmosphère d'un composant scellé ou fermé. Les applications d'un capteur suivant l'invention sont multiples. Parmi ces applications, on peut citer, outre la détection d'humidité dans des composants scellés, la mesure de l'humidité dans l'industrie de la céramique pour le contrôle du séchage des pièces avant cuisson, la mesure de l'humidité dans les papeteries, la mesure de l'humidité dans l'industrie alimentaire, dans les serres, dans l'industrie électronique pour le contrôle des salles blanches, dans les hôpitaux, dans les habitacles automobiles. REVENDICATIONS1. Dispositif capteur d'humidité de type capacitif, comprenant : - au moins une première électrode (105a) et au moins une deuxième électrode (105b), - au moins un matériau diélectrique nanoporeux (108) entre ladite première électrode et ladite deuxième électrode, ledit matériau diélectrique nanoporeux comportant des pores de rayon inférieur à 2 nanomètres. 2. Dispositif capteur d'humidité de type capacitif selon la revendication 1, ledit matériau diélectrique nanoporeux (108) étant du MSQ ou du SiOCH. 3. Dispositif capteur d'humidité de type capacitif selon l'une des revendications 1 ou 2, ledit matériau diélectrique nanoporeux (108) ayant subi un traitement hydrophile et comportant, en surface, des sites hydrophiles, en particulier des sites SiO, SiOH, Si*, lorsque ledit matériau diélectrique nanoporeux (108) est du MSQ ou du SiOCH. 4. Dispositif capteur d'humidité de type capacitif selon l'une des revendications 1 à 3, comprenant en outre au moins une électrode flottante (215) perméable à l'humidité reposant sur le matériau nanoporeux, et située en regard de ladite première électrode et de ladite deuxième électrode. 29 5. Dispositif capteur d'humidité de type capacitif selon l'une des revendications 1 à 4, le capteur étant prévu pour effectuer des mesures d'humidité relative HR inférieures à 55 %. 6. Procédé de réalisation d'un capteur d'humidité de type capacitif, comprenant : - la formation sur un support (100) d'au moins une première électrode (105a) et d'au moins une 10 deuxième électrode (105b), - la formation d'au moins un matériau diélectrique nanoporeux (108) au moins entre ladite première électrode et ladite deuxième électrode, ledit matériau diélectrique nanoporeux 15 (108, 208) comportant des pores de rayon inférieur à 2 nanomètres. 9. Procédé selon la revendication 6, ledit matériau diélectrique nanoporeux (108) étant du MSQ ou 20 du SiOCH. 10. Procédé selon l'une des revendications 6 ou 7, comprenant en outre : la création de sites hydrophiles sur ledit matériau nanoporeux (108). 25 11. Procédé selon l'une des revendications 6 à 8, comprenant en outre la réalisation d'au moins une électrode flottante (215) perméable à l'humidité sur le matériau nanoporeux (108), et située en regard 30 de ladite première électrode et de ladite deuxième électrode.